(57)【特許請求の範囲】
【請求項１】
銀ナノ粒子を製造する方法であって、（１）アルカノールアミン類及びモルホリン類の少なくとも１種からなるアミン化合物、（２）銀塩及び（３）カルボキシル基を有する多環式炭化水素化合物を含む出発原料を熱処理する工程を含むことを特徴とする製造方法。
【請求項２】
出発原料に溶媒が含まれる、請求項１に記載の製造方法。
【請求項３】
銀塩が炭酸銀である、請求項１又は２に記載の製造方法。
【請求項４】
前記出発原料が、更に、下記（１）〜（３）の少なくとも１種；
（１）Ｒ１ＮＨ２（ただし、Ｒ１は、置換基を有していても良いアルキル基又はアリール基を示す。）、
（２）Ｒ１Ｒ２ＮＨ（ただし、Ｒ１〜Ｒ２は、同一又は異なって、置換基を有していても良いアルキル基又はアリール基を示す。Ｒ１〜Ｒ２は、環状につながっていても良い。）、
（３）Ｒ１Ｒ２Ｒ３Ｎ（ただし、Ｒ１〜Ｒ３は、同一又は異なって、置換基を有していても良いアルキル基又はアリール基を示す。Ｒ１〜Ｒ３は、環状につながっていても良い。）
を含むものである、請求項１〜３のいずれかに記載の製造方法。
【請求項５】
前記多環式炭化水素化合物が、コール酸、デオキシコール酸、デヒドロコール酸、ケノデオキシコール酸、１２−オキソケノデオキシコール酸、グリココール酸、コラン酸、リトコール酸、ヒオデオキシコール酸、ウルソデオキシコール酸、アポコール酸、タウロコール酸、アビエチン酸、グリチルリチン酸及びグリシルリジン酸の少なくとも１種である、請求項１〜４のいずれかに記載の製造方法。
【請求項６】
請求項１〜５のいずれかに記載の製造方法により得られる銀ナノ粒子。
【請求項７】
溶剤及び請求項６に記載の銀ナノ粒子を含む塗膜形成用組成物。
【請求項８】
溶剤及び請求項６に記載の銀ナノ粒子を含む導電回路形成用組成物。
【請求項９】
溶剤及び請求項６に記載の銀ナノ粒子を含む装飾層形成用組成物。
【請求項１０】
溶剤及び請求項６に記載の銀ナノ粒子を含むめっき代替組成物。
【請求項１１】
溶剤が、水及び水溶性有機溶媒の少なくとも１種である、請求項７〜１０のいずかに記載の組成物。
【請求項１２】
請求項１１に記載の組成物をインキとして用い、インクジェットプリンターにより基材上に塗膜を形成する方法。
【発明の詳細な説明】
【技術分野】
【０００１】
本発明は、銀ナノ粒子及びその製造方法に関する。
【背景技術】
【０００２】
微細な導電回路を形成できる銀ナノ粒子ペーストに対する期待の高まりとともに、その研究開発も各方面で進められている。近年では、回路形成の微細化の要請に伴い、スクリーン印刷だけでなく、インクジェット方式にも対応できる銀ナノ粒子ペーストの開発も要請されつつある。このようなニーズに応えるためには、銀ナノ粒子が有機溶媒等に対する分散性に優れていることが必要不可欠とされる。
【０００３】
ところが、従来技術では、有機保護層として長鎖アルキル基を有する脂肪族アミンや直鎖カルボン酸しか導入できないため、銀ナノ粒子を分散させる溶媒の種類が制約されたり、その分散濃度にも限界がある。
【特許文献１】ＷＯ２００４／０１２８８４
【発明の開示】
【発明が解決しようとする課題】
【０００４】
従って、本発明の主な目的は、より分散性に優れた銀ナノ粒子を提供することにある。さらに、本発明は、水及び／又は水溶性有機溶媒に対する分散性に優れた銀ナノ粒子を提供することも目的とする。
【課題を解決するための手段】
【０００５】
本発明者は、従来技術の問題点に鑑みて鋭意研究を重ねた結果、特定の製造方法を採用するによって上記目的を達成できることを見出し、本発明を完成するに至った。
【０００６】
すなわち、本発明は、下記の銀ナノ粒子の製造方法に係る。
１．  銀ナノ粒子を製造する方法であって、（１）アミン化合物、（２）銀塩及び（３）カルボキシル基を有する多環式炭化水素化合物を含む出発原料を熱処理する工程を含むことを特徴とする製造方法。
２．  出発原料に溶媒が含まれる、前記項１に記載の製造方法。
３．  銀塩が炭酸銀である、前記項１又は２に記載の製造方法。
４．  アミン化合物がアルカノールアミン類及びモルホリン類の少なくとも１種を含む、前記項１〜３のいずれかに記載の製造方法。
５．  アミン化合物が、下記（１）〜（３）の少なくとも１種；
（１）Ｒ１ＮＨ２（ただし、Ｒ１は、置換基を有していても良いアルキル基又はアリール基を示す。）、
（２）Ｒ１Ｒ２ＮＨ（ただし、Ｒ１〜Ｒ２は、同一又は異なって、置換基を有していても良いアルキル基又はアリール基を示す。Ｒ１〜Ｒ２は、環状につながっていても良い。）、
（３）Ｒ１Ｒ２Ｒ３Ｎ（ただし、Ｒ１〜Ｒ３は、同一又は異なって、置換基を有していても良いアルキル基又はアリール基を示す。Ｒ１〜Ｒ３は、環状につながっていても良い。）
である、前記項１〜４のいずれかに記載の製造方法。
６．  前記多環式炭化水素化合物が、コール酸、デオキシコール酸、デヒドロコール酸、ケノデオキシコール酸、１２−オキソケノデオキシコール酸、グリココール酸、コラン酸、リトコール酸、ヒオデオキシコール酸、ウルソデオキシコール酸、アポコール酸、タウロコール酸、アビエチン酸、グリチルリチン酸及びグリシルリジン酸の少なくとも１種である、前記項１〜５のいずれかに記載の製造方法。
７．  前記項１〜６のいずれかに記載の製造方法により得られる銀ナノ粒子。
８．  溶剤及び前記項７に記載の銀ナノ粒子を含む塗膜形成用組成物。
９．   溶剤及び前記項７に記載の銀ナノ粒子を含む導電回路形成用組成物。
１０．  溶剤及び前記項７に記載の銀ナノ粒子を含む装飾層形成用組成物。
１１．  溶剤及び前記項７に記載の銀ナノ粒子を含むめっき代替組成物。
１２．  溶剤が、水及び水溶性有機溶媒の少なくとも１種である、前記項８〜１１のいずかに記載の組成物。
１３．  前記項１２に記載の組成物をインキとして用い、インクジェットプリンターにより基材上に塗膜を形成する方法。
【発明の効果】
【０００７】
本発明の製造方法によれば、特定の成分を含む出発原料を用いることから、分散性に優れた銀ナノ粒子を効率良く製造することができる。このため、スクリーン印刷、インクジェット方式等による印刷用インキとしても好適に用いることができる。特に、本発明の製造方法で得られる銀ナノ粒子は、水及び／又は水溶性有機溶媒に対する分散性にも優れることから、水性組成物の形態でも用いることができる。
【発明を実施するための最良の形態】
【０００８】
本発明の製造方法は、銀ナノ粒子を製造する方法であって、（１）アミン化合物、（２）銀塩及び（３）カルボキシル基を有する多環式炭化水素化合物を含む出発原料を熱処理する工程を含むことを特徴とする。
【０００９】
アミン化合物
アミン化合物は、特に限定されず、各種のアミンを用いることができる。本発明では、少なくともアルカノールアミン類及びモルホリン類の少なくとも１種を用いることが望ましい。アルカノールアミン類又はモルホリン類を用いる場合には、より優れた水分散性を有する銀ナノ粒子を製造することができる。アルカノールアミン類としては、例えばエタノールアミン、ジエタノールアミン、トリエタノールアミン、プロパノールアミン、Ｎ,Ｎ−ジ（２−ヒドロキシエチル）グリシン等を挙げることができる。モルホリン類としては、モルホリン又はその誘導体を挙げることができる。これらの中でも、エタノールアミン、ジエタノールアミン、トリエタノールアミン及びモルホリンの少なくとも１種を用いることがより望ましい。
【００１０】
アルカノールアミン類及びモルホリン類以外では、各種の１級アミン、２級アミン、３級アミンを用いることができる。
【００１１】
例えば、下記（１）〜（３）の少なくとも１種；
（１）Ｒ１ＮＨ２（ただし、Ｒ１は、置換基を有していても良いアルキル基又はアリール基を示す。）、
（２）Ｒ１Ｒ２ＮＨ（ただし、Ｒ１〜Ｒ２は、同一又は異なって、置換基を有していても良いアルキル基又はアリール基を示す。Ｒ１〜Ｒ２は環状につながっていても良い。）、
（３）Ｒ１Ｒ２Ｒ３Ｎ（ただし、Ｒ１〜Ｒ３は、同一又は異なって、置換基を有していても良いアルキル基又はアリール基を示す。Ｒ１〜Ｒ３は環状につながっていても良い。）
を好適に用いることができる。
【００１２】
アミン化合物の使用量は、用いるアミン化合物の種類等に応じて適宜設定することができる。一般的には、後記の銀塩における銀１モルに対して１〜２０モル、特に１〜１０モルとすることが望ましい。
【００１３】
銀塩
銀塩としては、銀の有機酸塩又は無機酸塩から適宜選択することができる。例えば脂肪酸銀、酢酸銀、安息香酸銀、クエン酸銀、炭酸銀、酸化銀、硫酸銀、硝酸銀、テトラフルオロホウ酸銀、ヘキサフルオロリン酸銀、ヘキサフルオロアンチモン酸銀、トリフルオロメタンスルホン酸銀、トリフルオロ酢酸銀等を挙げることができる。この中でも、特に、炭酸銀（Ａｇ２ＣＯ３）を好適に用いることができる。
【００１４】
カルボキシル基を有する多環式炭化水素化合物
カルボキシル基を有する多環式炭化水素化合物は、多環式炭化水素化合物に１又は２以上のカルボキシル基を有するものであれば良い。また、カルボキシル基は、炭化水素環に直接結合していても良いし、あるいは炭化水素基を介して結合していても良い。特に、本発明では、コール酸、デオキシコール酸、デヒドロコール酸、ケノデオキシコール酸、１２−オキソケノデオキシコール酸、グリココール酸、コラン酸、リトコール酸、ヒオデオキシコール酸、ウルソデオキシコール酸、アポコール酸、タウロコール酸、アビチエン酸、グリチルリチン酸及びグリシルリジン酸の少なくとも１種を用いることが好ましい。これらは、公知又は市販のものを用いることができる。
【００１５】
これら化合物の使用量は、一般的には、前記の銀塩における銀１モルに対して１〜５モル、特に１〜３モルとすることが望ましい。
【００１６】
溶媒
本発明では、溶媒を用いることが好ましい。溶媒の種類は特に限定されないが、水及びアルコールの少なくとも１種を用いることが望ましい。アルコールとしては、例えばメタノール、エタノール、プロパノール、イソプロパノール、エチレングリコール、プロピレングリコール等を挙げることができる。特に、水及び／又はエタノールを用いるのがより好ましい。
【００１７】
溶媒の使用量は、一般的には出発原料中４０〜９９重量％となる範囲内で適宜設定することができる。
【００１８】
熱処理
熱処理方法は限定的でなく、例えば１）オイルバス中での加熱、２）マイクロ波による加熱等のいずれであっても良い。また、出発原料中に溶媒が含まれる場合は加熱環流、マイクロ波加熱等により熱処理することもできる。
【００１９】
熱処理は、得られる銀ナノ粒子中に有機成分が１〜６５重量％含まれるように実施されることが望ましい。これは、熱処理温度、熱処理時間、雰囲気等を調整することにより制御することができる。
【００２０】
熱処理温度は、用いる溶媒、銀塩、多環式炭化水素化合物又はアミン化合物の種類等に応じて適宜決定することができる。特に、２００℃以下、特に５０〜１００℃の範囲内で適宜設定することができる。
【００２１】
熱処理時間は、使用する出発原料の組成、熱処理温度等に応じて適宜設定すれば良いが、通常は０．５〜１０時間程度、好ましくは０．５〜３時間とすれば良い。
熱処理温度及び時間によって、粒子径も制御することができる。一般に、反応温度が高いほど、また反応時間が長いほど、粒子径が大きくなる傾向がある。
【００２２】
熱処理雰囲気（出発原料中に溶媒が含まれる場合も含む。）は、特に制限されない。例えば、大気中、不活性ガス雰囲気、還元性雰囲気、真空中等のいずれであっても良い。不活性ガス雰囲気の場合は、例えば窒素、二酸化炭素、アルゴン、ヘリウム等の不活性ガスを使用すれば良い。
【００２３】
熱処理が終了した後、必要に応じて精製を行う。精製方法は、公知の精製法を採用することができる。例えば、再沈殿、ろ過、洗浄、遠心分離、膜精製、溶媒抽出等を用いることができる。
【００２４】
銀ナノ粒子
本発明は、前記の製造方法により得られる銀ナノ粒子を包含する。
【００２５】
粒子中の銀含有量は、最終製品の用途、得られる粒子の粒子径等によるが、通常は６０〜９９重量％程度、特に７０〜９９重量％とすることが望ましい。本発明では、８０重量％以上という高い含有率であっても、有機溶媒等に対する分散性に優れているという特徴を有している。
【００２６】
有機成分は、一般的には、多環式炭化水素化合物及び／又はアミン化合物に由来する有機成分である。有機成分の存在により、銀ナノ粒子の分散安定性の向上等を図ることができる。
【００２７】
銀ナノ粒子の平均粒子径は、通常は１〜１００ｎｍ程度の範囲内で適宜設定できるが、特に１〜５０ｎｍ、さらには１〜２０ｎｍであることが好ましい。
【００２８】
銀ナノ粒子の形状は特に限定されない。球状、ロッド状、ワイヤー状、多角形状、多面体状、不定形状等のいずれであっても良い。
【００２９】
本発明の銀ナノ粒子は、例えば電子材料（プリント配線、導電性材料、電極材料、接合材料等）、磁性材料（磁気記録媒体、電磁波吸収体、電磁波共鳴器等）、触媒材料（高速反応触媒、センサー等）、構造材料（遠赤外材料、複合皮膜形成材等）、セラミックス・金属材料（ろう付材料、焼結助剤、コーティング材料等）、陶磁器用装飾材料、医療材料等の各種の用途に幅広く用いることが可能である。特に、導電回路形成用として好適に用いることができる。
【００３０】
銀ナノ粒子は、そのままの形態で使用することもできるが、溶剤と混合して用いることもできる。すなわち、銀ナノ粒子及び溶剤を含む塗膜形成用組成物として好適に用いることができる。本発明の銀ナノ粒子は、前記のような有機成分を含むので、高い銀含有率であっても、溶剤に対して高い分散安定性を示し、可溶化状態とすることができる。溶剤としては、例えばテルペン系溶剤のほか、アセトン、ベンゼン、トルエン、ヘキサン、ジエチルエーテル、ケロシン等の有機溶剤を用いることができる。特に、本発明では、水及び水溶性有機溶媒の少なくとも１種（水系溶媒）を溶剤として好適に用いることもできる。水溶性有機溶媒としては、水溶性であれば制限されない。本発明では、水溶性有機溶媒として、水溶性の１価アルコール及び多価アルコールならびにその誘導体の少なくとも１種を好適に用いることができる。例えば、メタノール、エタノール、ｎ−プロパノール、イソプロパノール等の１価アルコール、エチレングリコール、プロピレングリコール、ジエチレングリコール、エチレングリコールジエチルエーテル、グリセリン、グリセリングリシジルエーテル等の多価アルコール又はその誘導体を挙げることができる。例えば、前記の製造方法において、銀塩として炭酸銀、アミン化合物としてモルホリン類及び／又はアルカノールアミン類、多環式炭化水素化合物としてコール酸又はグリシルリジン酸をそれぞれ用いる場合は、水又は水系溶媒（水と水溶性有機溶媒との混合溶液）に対してより優れた分散性を有する銀ナノ粒子を提供することができる。
【００３１】
また、本発明では、公知のペースト化剤に配合してペーストとして用いることもできる。
【００３２】
このような塗膜形成用組成物は、例えば導電回路形成用組成物、装飾層形成用組成物、めっき代替組成物等として好適に用いることができる。
【００３３】
特に、塗膜形成用組成物は、スクリーン印刷、インクジェット方式等に用いるインキとしても好適である。特に、上記組成物はインクジェット用インキとして好適に用いることができる。とりわけ、溶媒として水系溶媒を用いた塗膜形成用水系組成物が有利である。この理由は、１）本願発明の塗膜形成用水系組成物では、水が持つ高い表面張力が少量のインクの射出にも適している点、２）従来の溶剤系インキでは、インクジェットプリンターのヘッドがプラスチック製の場合、溶剤によりヘッドが劣化してしまうのに対し、本発明の塗膜形成用水系組成物では、そのような溶剤による問題を回避することができる点等が挙げられる。このように、前記組成物（特に水系組成物）をインキとして用い、インクジェットプリンターにより基材上に塗膜を好適に形成することができる。
【００３４】
本発明組成物をめっき代替用組成物として用いる場合には、例えば、皮膜を形成させる部分に対して前記めっき代替用組成物による塗膜を形成し、必要に応じて自然乾燥又は強制乾燥させた後、大気中５０〜３５０℃程度で熱処理することにより、従来のめっき法（湿式めっき法）によるめっき皮膜と同等の金属皮膜を得ることができる。すなわち、本発明組成物では、湿式めっき法を経ることなく、めっき（皮膜）と同等の金属皮膜をドライな環境下で形成することができる。これにより、湿式めっき法による廃水処理、安全性等の問題を回避することもできる。また、電気めっきや無電解めっきのような湿式めっき法では、強酸性又は強アルカリ性のめっき液に被処理体全部を浸漬して実施されるのに対し、めっき代替用組成物を用いる場合には必要な部分だけ皮膜を形成することができる。さらに、本発明組成物により金属皮膜を形成する場合には、その塗膜を乾燥するだけでも金色、銀色、青銀色等の金属光沢を呈する皮膜を得ることができる。このため、本発明組成物は、表面装飾（表面修飾）にも好適に利用することができる。
【００３５】
銀ナノ粒子を用いて導電回路（導電膜）等を形成する場合は、例えば前記に例示した塗膜形成用組成物を用いて所定の回路パターンを基板上に形成した後、熱処理すれば良い。熱処理は、通常１００〜６００℃、好ましくは１５０〜３５０℃の範囲内とすれば良い。
【実施例】
【００３６】
以下、実施例を示し、本発明の特徴とするところをより一層明確にする。ただし、本発明は、実施例の範囲に限定されない。
【００３７】
なお、各実施例における各物性の測定は、次のようにして実施した。
（１）定性分析
金属成分の同定は、強力Ｘ線回折装置「Ｒｉｇａｋｕ  ＲＩＮＴ  ２５００」（リガク製）を用いた粉末Ｘ線回折分析法で行った。
（２）平均粒子径
透過型電子顕微鏡（ＴＥＭ）「ＪＥＭ１２００ＥＸ」（日本電子社製）により測定し、任意に選んだ粒子２００個の直径の算術平均値を求め、その値をもって平均粒子径とした。
（３）金属成分の含有量
熱分析装置「ＳＳＣ／５２００」（セイコー電子工業製）を用い、ＴＧ／ＤＴＡ分析することにより求めた。
（４）有機成分等の分析
有機成分の確認は、ＧＣ／ＭＳ（ガスクロマトグラフ質量分析）装置「Ｈｅｗｌｅｔｔ−Ｐａｃｋａｒｄ  ６８９０  ＧＣ  ｓｙｓｔｅｍ」（ヒューレット  パッカード社製）を用いて行った。
【００３８】
実施例１
炭酸銀とコール酸とエタノールアミンから銀ナノ粒子の調製
エタノール（１．５Ｌ）にコール酸（８１．７１ｇ、２００ｍｍｏｌ）、炭酸銀（２７．５８ｇ、１００ｍｍｏｌ）及びエタノールアミン（２４．４０ｇ、４００ｍｍｏｌ）を加え、撹拌しながら３時間加熱還流したところ、茶色溶液が得られた。室温まで放冷し、アセトン（３Ｌ）を添加し、静置した後、桐山ロートで濾過し、減圧下で乾燥させることにより、青色粉末を得た。この粉末は、エタノール、プロパノール又はイソプロパノールのいずれにも安定に分散した。すなわち、可溶化状態（ほぼ透明）になっていることを確認した。
【００３９】
銀含有量は、ＴＧ/ＤＴＡより６９％であることが確認された。図１のＴＥＭ写真観察より、得られた銀ナノ粒子は球状で平均粒子径は３．５±０．５９ｎｍ、粒子径の分布は１．１ｎｍ〜４．８ｎｍであった。ＧＣ/ＭＳよりエタノールアミン（ｍ／ｚ＝６１）やコール酸に由来する有機物のピークが観測されたことから、この銀ナノ粒子は用いた有機物で保護された粒子であることが確認された。
【００４０】
実施例２
炭酸銀とコール酸とトリエタノールアミンから銀ナノ粒子の調製
エタノール（５ｍｌ）にコール酸（８２ｍｇ、０．２ｍｍｏｌ）、炭酸銀（２７６ｍｇ、１ｍｍｏｌ）及びトリエタノールアミン（１４９ｍｇ、１ｍｍｏｌ）を加え、撹拌しながら３時間加熱還流したところ、濃黄色溶液が得られた。室温まで放冷し、アセトン（５ｍｌ）を添加し、静置した後、桐山ロートで濾過し、減圧下で乾燥させ、茶色粉末を得た。銀含有量はＴＧ/ＤＴＡより７５％であった。
【００４１】
実施例３
炭酸銀とコール酸とモルホリンから銀ナノ粒子の調製
水（２８．７５ｇ）にコール酸（８．１８ｇ、２０ｍｍｏｌ）、炭酸銀（２．７６ｇ、１０ｍｍｏｌ）及びモルホリン（３．４８ｇ、４０ｍｍｏｌ）を加え、撹拌しながら２．５時間加熱還流したところ、赤茶色溶液が得られた。室温まで放冷し、メタノール（６０ｍｌ）を添加し、静置した後、桐山ロートで濾過し、減圧下で乾燥させ、青緑色の金属光沢を有する粉末を得た。この粉末は水に安定に分散した。すなわち、可溶化状態（ほぼ透明）になっていることを確認した。
【００４２】
図２のＴＥＭ写真観察より、得られた銀ナノ粒子は球状で平均粒子径は７．９±４．１ｎｍ、粒子径の分布は２．４ｎｍ〜２１．１ｎｍであった。銀含有量は、ＴＧ/ＤＴＡより３８％であった。
【００４３】
実施例４
炭酸銀とコール酸と二種類のアミンから銀ナノ粒子の調製（１）
エタノール（７ｍｌ）にコール酸（８１８ｍｇ、２ｍｍｏｌ）、炭酸銀（２７６ｍｇ、１ｍｍｏｌ）、エタノールアミン（１２２ｍｇ、２ｍｍｏｌ）及びオクチルアミン（２５９ｍｇ、２ｍｍｏｌ）を加え、撹拌しながら１時間加熱還流したところ、赤茶色溶液が得られた。室温まで放冷し、アセトン（１０ｍｌ）を添加し、静置した後、桐山ロートで濾過し、減圧下で乾燥させ、赤茶色粉末を得た。この粉末はエタノール、プロパノール及びイソプロパノールのいずれにも安定に分散した。すなわち、可溶化状態（ほぼ透明）になっていることを確認した。
【００４４】
図３のＴＥＭ写真観察より、得られた銀ナノ粒子は球状で平均粒子径は７．６±２．０ｎｍ、粒子径の分布は２．８ｎｍ〜１２．５ｎｍであった。
【００４５】
実施例５
炭酸銀とコール酸と二種類のアミンから銀ナノ粒子の調製（２）
エタノール（７ｍｌ）にコール酸（８１８ｍｇ、２ｍｍｏｌ）、炭酸銀（２７６ｍｇ、１ｍｍｏｌ）、エタノールアミン（１２２ｍｇ、２ｍｍｏｌ）及びジオクチルアミン（４８３ｍｇ、２ｍｍｏｌ）を加え、撹拌しながら１時間加熱還流したところ、赤茶色溶液が得られた。室温まで放冷し、アセトン（１０ｍｌ）を添加し、静置した後、桐山ロートで濾過し、減圧下で乾燥させ、赤茶色粉末を得た。この粉末は、エタノール、プロパノール及びイソプロパノールのいずれにも安定に分散した。すなわち、可溶化状態（ほぼ透明）になっていることを確認した。
【００４６】
図４のＴＥＭ写真観察より、得られた銀ナノ粒子は球状で平均粒子径は６．０±１．３ｎｍ、粒子径の分布は２．５ｎｍ〜９．１ｎｍであった。
【００４７】
実施例６
炭酸銀とコール酸と二種類のアミンから銀ナノ粒子の調製（３）
エタノール（７ｍｌ）にコール酸（８１８ｍｇ、２ｍｍｏｌ）、炭酸銀（２７６ｍｇ、１ｍｍｏｌ）、エタノールアミン（１２２ｍｇ、２ｍｍｏｌ）及びトリオクチルアミン（７０７ｍｇ、２ｍｍｏｌ）を加え、撹拌しながら１時間加熱還流したところ、赤茶色溶液が得られた。室温まで放冷し、アセトン（１０ｍｌ）を添加し、静置した後、桐山ロートで濾過し、減圧下で乾燥させ、赤茶色粉末を得た。この粉末はエタノール、プロパノール及びイソプロパノールのいずれにも安定に分散した。すなわち、可溶化状態（ほぼ透明）になっていることを確認した。
【００４８】
図５のＴＥＭ写真観察より、得られた銀ナノ粒子は球状で平均粒子径は１１．５±４．３ｎｍ、粒子径の分布は２．９ｎｍ〜２２．６ｎｍであった。
【００４９】
実施例７
炭酸銀とコール酸と二種類のアミンから銀ナノ粒子の調製（４）
エタノール（７ｍｌ）にコール酸（８１８ｍｇ、２ｍｍｏｌ）、炭酸銀（２７６ｍｇ、１ｍｍｏｌ）、エタノールアミン（１２２ｍｇ、２ｍｍｏｌ）及び２−エチルヘキシルアミン（２５９ｍｇ、２ｍｍｏｌ）を加え、撹拌しながら１時間加熱還流したところ、赤茶色溶液が得られた。室温まで放冷し、アセトン（１０ｍｌ）を添加し、静置した後、桐山ロートで濾過し、減圧下で乾燥させ、赤茶色粉末を得た。この粉末はエタノール、プロパノール及びイソプロパノールのいずれにも安定に分散した。すなわち、可溶化状態（ほぼ透明）になっていることを確認した。
【００５０】
図６のＴＥＭ写真観察より、得られた銀ナノ粒子は球状で平均粒子径は１６．７±１．９ｎｍ、粒子径の分布は９．０ｎｍ〜２３．３ｎｍであった。
【００５１】
実施例８
炭酸銀とコール酸と二種類のアミンから銀ナノ粒子の調製（５）
エタノール（７ｍｌ）にコール酸（８１８ｍｇ、２ｍｍｏｌ）、炭酸銀（２７６ｍｇ、１ｍｍｏｌ）、エタノールアミン（１２２ｍｇ、２ｍｍｏｌ）及びビス（２−エチルヘキシル）アミン（４８３ｍｇ、２ｍｍｏｌ）を加え、撹拌しながら１時間加熱還流したところ、赤茶色溶液が得られた。室温まで放冷し、アセトン（１０ｍｌ）を添加し、静置した後、桐山ロートで濾過し、減圧下で乾燥させ、赤茶色粉末を得た。この粉末はエタノール、プロパノール及びイソプロパノールのいずれにも安定に分散した。すなわち、可溶化状態（ほぼ透明）になっていることを確認した。
【００５２】
図７のＴＥＭ写真観察より、得られた銀ナノ粒子は球状で平均粒子径は５．６±１．４ｎｍ、粒子径の分布は２．１ｎｍ〜９．０ｎｍであった。
【００５３】
実施例９
炭酸銀とコール酸と二種類のアミンから銀ナノ粒子の調製（６）
エタノール（７ｍｌ）にコール酸（８１８ｍｇ、２ｍｍｏｌ）、炭酸銀（２７６ｍｇ、１ｍｍｏｌ）、エタノールアミン（１２２ｍｇ、２ｍｍｏｌ）及びトリス（２−エチルヘキシル）アミン（７０７ｍｇ、２ｍｍｏｌ）を加え、撹拌しながら１時間加熱還流したところ、赤茶色溶液が得られた。室温まで放冷しアセトン（１０ｍｌ）を添加し、静置した後、桐山ロートで濾過し、減圧下で乾燥させ、赤茶色粉末を得た。この粉末はエタノール、プロパノール及びイソプロパノールのいずれにも安定に分散した。すなわち、可溶化状態（ほぼ透明）になっていることを確認した。
【００５４】
図８のＴＥＭ写真観察より、得られた銀ナノ粒子は球状で平均粒子径は１０．６±２．４ｎｍ、粒子径の分布は５．４ｎｍ〜１７．４ｎｍであった。
【００５５】
実施例１０
炭酸銀とコール酸とエタノールアミンとＮ−メチルピロリドンから銀ナノ粒子の調製
エタノール（７ｍｌ）にコール酸（８１８ｍｇ、２ｍｍｏｌ）、炭酸銀（２７６ｍｇ、１ｍｍｏｌ）、エタノールアミン（１２２ｍｇ、２ｍｍｏｌ）及びＮ−メチルピロリドン（１９８ｍｇ、２ｍｍｏｌ）を加え、撹拌しながら１時間加熱還流したところ、赤茶色溶液が得られた。室温まで放冷し、アセトン（１０ｍｌ）を添加し、静置した後、桐山ロートで濾過し、減圧下で乾燥させ、赤茶色粉末を得た。この粉末はエタノール、プロパノール及びイソプロパノールのいずれにも安定に分散した。すなわち、可溶化状態（ほぼ透明）になっていることを確認した。
【００５６】
図９のＴＥＭ写真観察より、得られた銀ナノ粒子は球状で平均粒子径は５．２±０．８８ｎｍ、粒子径の分布は３．５ｎｍ〜１０．０ｎｍであった。
【００５７】
実施例１１
炭酸銀とグリシルリジン酸とエタノールアミンから銀ナノ粒子の調製
水（５ｍｌ）にグリシルリジン酸（４１２ｍｇ、０．５ｍｍｏｌ）、炭酸銀（２７６ｍｇ、１ｍｍｏｌ）及びエタノールアミン（１２２ｍｇ、２ｍｍｏｌ）を加え、撹拌しながら１時間加熱還流したところ、赤茶色溶液が得られた。室温まで放冷し、メタノール（５ｍｌ）を添加し、静置した後、桐山ロートで濾過し、減圧下で乾燥させ、緑色粉末を得た。この粉末は水に安定に分散した。すなわち、可溶化状態（ほぼ透明）になっていることを確認した。
【００５８】
図１０のＴＥＭ写真観察より、得られた銀ナノ粒子は球状で平均粒子径は４．６±１．６ｎｍ、粒子径の分布は２．１ｎｍ〜１２．８ｎｍであった。
【００５９】
実施例１２
炭酸銀とグリシルリジン酸とモルホリンから銀ナノ粒子の調製
水（５ｍｌ）にグリシルリジン酸（４１２ｍｇ、０．５ｍｍｏｌ）、炭酸銀（２７６ｍｇ、１ｍｍｏｌ）及びモルホリン（１７４ｍｇ、２ｍｍｏｌ）を加え、撹拌しながら１時間加熱還流したところ、赤茶色溶液が得られた。室温まで放冷し、メタノール（５ｍｌ）を添加し、静置した後、桐山ロートで濾過し、減圧下で乾燥させ、金属光沢を有する緑色粉末を得た。この粉末は水に安定に分散した。すなわち、可溶化状態（ほぼ透明）になっていることを確認した。
【００６０】
銀含有量はＴＧ/ＤＴＡより９２％であった。図１１のＴＥＭ写真観察より、得られた銀ナノ粒子は球状で平均粒子径は１２．０±３．５ｎｍ、粒子径の分布は４．０ｎｍ〜２５．０ｎｍであった。図１２のＸＲＤより金属銀のピークパターンが観測されたことから、銀ナノ粒子であることがわかった。
【００６１】
参考例１３
炭酸銀とアビエチン酸とＮ−メチルピロリドンから銀ナノ粒子の調製
炭酸銀（６４．３ｇ、０．２３３ｍｏｌ）を４つ口フラスコに入れ、続いてオクチルアミン（１２５ｇ、０．９６６ｍｏｌ）を加えた。さらに、Ｎ−メチルピロリドン（４１．３ｇ、０．４１６ｍｏｌ）とアビエチン酸（１５．０ｇ、０．０５０ｍｏｌ）を加えてオイルバスで加熱し、９０℃で４時間加熱した。反応後、７０℃まで冷却し、メタノール（１００ｍｌ×３）で洗浄し、銀ナノ粒子を固体として桐山ロートでろ別した。収量４９．０ｇ。得られた粒子はトルエンに分散することができた。すなわち、可溶化状態（ほぼ透明）になっていることを確認した。
【００６２】
銀含有量は、ＴＧ/ＤＴＡより９６％であった。図１３のＸＲＤより金属銀のピークパターンが観測されたことから、銀ナノ粒子であることがわかった。ＧＣ/ＭＳよりＮ−メチルピロリドン（ｍ／ｚ＝９９）やアビエチン酸に由来する有機物のピークが観測されたことから、この銀ナノ粒子は用いた有機物で保護された粒子であることがわかった。
【図面の簡単な説明】
【００６３】
【図１】実施例１で得られた銀ナノ粒子を透過型電子顕微鏡（ＴＥＭ）で観察した結果を示す図（イメージ図）である。
【図２】実施例３で得られた銀ナノ粒子を透過型電子顕微鏡（ＴＥＭ）で観察した結果を示す図（イメージ図）である。
【図３】実施例４で得られた銀ナノ粒子を透過型電子顕微鏡（ＴＥＭ）で観察した結果を示す図（イメージ図）である。
【図４】実施例５で得られた銀ナノ粒子を透過型電子顕微鏡（ＴＥＭ）で観察した結果を示す図（イメージ図）である。
【図５】実施例６で得られた銀ナノ粒子を透過型電子顕微鏡（ＴＥＭ）で観察した結果を示す図（イメージ図）である。
【図６】実施例７で得られた銀ナノ粒子を透過型電子顕微鏡（ＴＥＭ）で観察した結果を示す図（イメージ図）である。
【図７】実施例８で得られた銀ナノ粒子を透過型電子顕微鏡（ＴＥＭ）で観察した結果を示す図（イメージ図）である。
【図８】実施例９で得られた銀ナノ粒子を透過型電子顕微鏡（ＴＥＭ）で観察した結果を示す図（イメージ図）である。
【図９】実施例１０で得られた銀ナノ粒子を透過型電子顕微鏡（ＴＥＭ）で観察した結果を示す図（イメージ図）である。
【図１０】実施例１１で得られた銀ナノ粒子を透過型電子顕微鏡（ＴＥＭ）で観察した結果を示す図（イメージ図）である。
【図１１】実施例１２で得られた銀ナノ粒子を透過型電子顕微鏡（ＴＥＭ）で観察した結果を示す図（イメージ図）である。
【図１２】実施例１２で得られた銀ナノ粒子のＸ線回折分析（ＸＲＤ）の結果を示す図である。
【図１３】実施例１３で得られた銀ナノ粒子のＸ線回折分析（ＸＲＤ）の結果を示す図である。
【図１】
0004662829.tif 000002
【図２】
0004662829.tif 000003
【図３】
0004662829.tif 000004
【図４】
0004662829.tif 000005
【図５】
0004662829.tif 000006
【図６】
0004662829.tif 000007
【図７】
0004662829.tif 000008
【図８】
0004662829.tif 000009
【図９】
0004662829.tif 000010
【図１０】
0004662829.tif 000011
【図１１】
0004662829.tif 000012
【図１２】
0004662829.tif 000013
【図１３】
0004662829.tif 000014